(57)【要約】【課題】本発明は、ＣＯ２選択率が低くＣ５＋液状炭化水素の生産性が高いＦＴ合成用触媒と触媒の製造方法並びに該触媒を用いた合成ガスから炭化水素を製造する方法を提供することを目的とする。【解決手段】金属成分がＦｅ、Ｍｇ、Ｃａ、Ｃｕ及びＫからなる化合物、若しくは該化合物にシリカ、アルミナの少なくともいずれかを含んだ化合物のうち、少なくとも１種からなることを特徴とするＦＴ合成用触媒とその製造方法、及びこれを用いて合成ガスから炭化水素を製造する方法である。【選択図】なし【特許請求の範囲】
【請求項１】
金属成分がＦｅ、Ｍｇ、Ｃａ、Ｃｕ及びＫからなる化合物であることを特徴とする合成ガスから炭化水素を製造する触媒。
【請求項２】
前記触媒にシリカ又はアルミナの少なくともいずれか一つを含む請求項１記載の合成ガスから炭化水素を製造する触媒。
【請求項３】
前記触媒が粉体または成型体であって、その比表面積が１０〜５００ｍ２／ｇであることを特徴とする請求項１又は２記載の合成ガスから炭化水素を製造する触媒。
【請求項４】
請求項１〜３のいずれか１項に記載の触媒を製造する方法であって、Ｆｅ、Ｍｇ及びＣａのイオンを含有する溶液から沈殿法により生成した化合物をろ過及び洗浄処理した後、
前記処理後の化合物とＣｕ及びＫのイオンを含む溶液を混合し、乾燥し、焼成した後、整粒または成型する、
又は前記処理後の化合物を乾燥、焼成の少なくともいずれかを行った後、整粒または成型したものへＣｕ及びＫのイオンを含む溶液を含浸して更に乾燥し、焼成することを特徴とする合成ガスから炭化水素を製造する触媒の製造方法。
【請求項５】
請求項１〜３のいずれか１項に記載の触媒を製造する方法であって、Ｆｅ、Ｍｇ及びＣａのイオンを含有する溶液から沈殿法により生成した化合物をろ過及び洗浄処理後の化合物とＣｕ及びＫのイオンを含む溶液を混合した混合物をスラリー化した液に、シリカゾル、アルミナゾルの少なくともいずれか一つを添加後、噴霧法により球状に成形することを特徴とする合成ガスから炭化水素を製造する触媒の製造方法。
【請求項６】
前記沈殿法において、沈殿時の溶液のｐＨを７〜９、温度を５０〜８０℃に維持することを特徴とする請求項４又は５記載の合成ガスから炭化水素を製造する触媒の製造方法。
【請求項７】
請求項１〜３のいずれか１項に記載の触媒に合成ガスを接触させて、合成ガスから炭化水素を製造する方法。
【発明の詳細な説明】
【技術分野】
【０００１】
本発明は、一酸化炭素を水素化して、合成ガスから炭化水素を製造するための触媒とその製造方法、及び該触媒を用いた炭化水素の製造方法に関するものである。
【背景技術】
【０００２】
近年、地球温暖化等の環境問題が顕在化し、他の炭化水素燃料、石炭等と比較してＨ／Ｃが高く、地球温暖化の原因物質である二酸化炭素排出量を抑えることができ、埋蔵量も豊富な天然ガスの重要性が見直されてきており、今後ますますその需要は増加するものと予想されている。そのような状況の中、天然ガスを合成ガスに変換した後、合成ガスからＦＴ合成反応を用いて輸送性・ハンドリング性の優れた灯・軽油等の液体炭化水素燃料に転換する技術の開発が各所で精力的に行われている。
【０００３】
このＦＴ合成反応は、１９２０年代、鉄系化合物存在下で進行することが発見されて以降、鉄系触媒の改良が進められ、１９５０年代に南アフリカのサソールで工業化（本プロセスでは１００Ｆｅ／５Ｃｕ／４．２Ｋ／２５ＳｉＯ２が触媒として用いられている（非特許文献１参照））し現在に至っている。この反応で用いられる鉄系触媒は、原料として非常に広範な水素／一酸化炭素比の合成ガスにも対応することができるという特徴がある。また一部の研究機関からの報告（非特許文献２参照）では、触媒としてＦｅ／６Ｍｎを用いた場合、１００ｐｐｍ程度の硫化水素が原料中に含まれていても触媒被毒を受けにくいという結果が得られるなど硫黄被毒への耐性も高いという特徴を有する。さらに、鉄系触媒を用いたＦＴ合成反応で得られた液体炭化水素生成物は、現在開発の主流であるコバルト系触媒を用いた場合の生成物と比較してオレフィン類が多く含まれ、従来の燃料用途のみならず化成品原料用途への展開も可能になるなど数多くの特徴を有している。
【０００４】
こうしたことを背景に１９８０年代以降、工業触媒の性能を大きく凌駕する鉄系触媒の開発が活発に進められている。これまでのところ、触媒の高活性化の指標である炭素数が５以上の液状炭化水素の生産性で工業触媒を凌ぐ開発品、例えば１００Ｆｅ／１０Ｚｎ／２Ｃｕ／４Ｋ（非特許文献３参照）や１００Ｆｅ／１．４Ｋ／４．６Ｓｉ（非特許文献４参照）など幾つか報告されてきている。一方、触媒の高活性化に伴ってＣＯ２選択率も３０〜４０％に増大し、クリーン燃料製造プロセスにもかかわらず製造工程で地球温暖化ガスの放出が増えてしまうという矛盾した現象も抱えており、この液状炭化水素の高生産性レベルを落とすことなくＣＯ２選択率（発生量）を抑制し得る触媒の開発が大きな課題となっている。
【０００５】
また、このＦＴ合成反応は、触媒を用いて合成ガスを炭化水素に転換する発熱反応であるが、プラントの安定操業のためには反応熱を効果的に除去することが極めて重要である。現在までに実績のある反応形式には、気相合成プロセス（固定床、噴流床、流動床）と、液相合成プロセス（スラリー床）があり、それぞれ特徴を有しているが、近年、熱除去効率が高く、生成した高沸点炭化水素の触媒上への蓄積やそれに伴う反応管閉塞が起こらないスラリー床液相合成プロセスが注目を集め、精力的に開発が進められている。
【０００６】
一般的にＦＴ合成反応触媒の粒子径は、熱や物質の拡散が律速となる可能性を低くするという観点からは、小さいほど好ましい。しかし、スラリー床によるＦＴ合成反応では、生成する炭化水素の内、高沸点炭化水素は反応容器内に蓄積されるため、触媒と生成物との固液分離操作が必ず必要になることから、触媒の粒子径が小さすぎる場合、分離操作の効率が大きく低下するという問題が発生する。よって、スラリー床用の触媒には最適な粒子径範囲が存在することになるが、以下に示すように、反応中に触媒が破壊、粉化を起こして、粒子径が小さくなることがあり、注意が必要である。
【０００７】
即ち、スラリー床でのＦＴ合成反応では相当高い原料ガス空塔速度（０．１ｍ／秒以上）で運転されることが多く、触媒粒子は反応中に激しく衝突するため、物理的な強度や耐摩耗性（耐粉化性）が不足すると、反応中に触媒粒径が低下して、上記分離操作に不都合をきたすことがある。さらに、鉄系触媒では主活性種が酸化鉄表面に生成する微結晶の鉄カーバイドであるとされており（非特許文献５参照）、ＦＴ合成反応中に触媒粉末自体のみならず、酸化鉄と鉄カーバイドとの界面で割れや粉化を起こしやすくなることがあり、上記と同様に分離操作に不都合をきたすことになる。
【非特許文献１】Ｄ．  Ｂ．  Ｂｕｋｕｒ  ｅｔ  ａｌ．，  Ｉｎｄ．  Ｅｎｇ．  Ｃｈｅｍ．  Ｒｅｓ．，  ３８（９），  ３２７０（１９９９）
【非特許文献２】山田宗慶ら、「石油学会年会講演要旨」、２００２年、第４４巻、ｐ．１２８４４，  １２８（２００２）
【非特許文献３】Ｓ．  Ｌｉ  ｅｔ  ａｌ．，  Ｊ．  Ｃａｔａｌ．，  ２０６，  ２０２（２００２）
【非特許文献４】Ａ．  Ｐ．  Ｒａｊｅ  ｅｔ  ａｌ．，  Ｊ．  Ｃａｔａｌ．，  １８０，  ３６（１９９８）
【非特許文献５】Ａ．  Ｚｈａｎｇ  ｅｔ  ａｌ．，  Ａｍ．  Ｃｈｅｍ．  Ｓｏｃ．  Ｄｉｖ．  Ｐｅｔ．  Ｃｈｅｍ．，  ４４（１），  １００（１９９９）
【発明の開示】
【発明が解決しようとする課題】
【０００８】
上述したように、現状の触媒活性は未だ十分ではなく、ＣＯ２選択率（発生量）を低減した、更なる高活性触媒の開発が急務であった。
【０００９】
そこで、本発明は、高い液状炭化水素の生産性で且つＣＯ２選択率（発生量）の低い優れた触媒活性を有するＦＴ合成用触媒と触媒の製造方法及び該触媒を用いた炭化水素の製造方法を提供することを目的とするものである。
【００１０】
また、反応中、酸化鉄表面に生成する微結晶鉄カーバイドが酸化鉄との界面で割れや粉化を起こしやすくなることがあるため、特にスラリー床で問題となることが多かった。
【００１１】
そこで、本発明は、さらに触媒強度や耐摩耗性の高いＦＴ合成用触媒と触媒の製造方法を提供することも目的とする。
【課題を解決するための手段】
【００１２】
本発明は、高活性且つ高強度を有するＦＴ合成用触媒と触媒の製造方法及び該触媒を用いた炭化水素の製造方法に関する。更に詳しくは、以下に記す通りである。
【００１３】
（１）  金属成分がＦｅ、Ｍｇ、Ｃａ、Ｃｕ及びＫからなる化合物であることを特徴とする合成ガスから炭化水素を製造する触媒。
【００１４】
（２）  前記触媒にシリカ又はアルミナの少なくともいずれか一つを含む前記（１）記載の合成ガスから炭化水素を製造する触媒。
【００１５】
（３）  前記触媒が粉体または成型体であって、その比表面積が１０〜５００ｍ２／ｇであることを特徴とする前記（１）又は（２）記載の合成ガスから炭化水素を製造する触媒。
【００１６】
（４）  前記（１）〜（３）のいずれかに記載の触媒を製造する方法であって、Ｆｅ、Ｍｇ及びＣａのイオンを含有する溶液から沈殿法により生成した化合物をろ過及び洗浄処理した後、
前記処理後の化合物とＣｕ及びＫのイオンを含む溶液を混合し、乾燥し、焼成した後、整粒または成型する、
又は前記処理後の化合物を乾燥、焼成の少なくともいずれかを行った後、整粒または成型したものへＣｕ及びＫのイオンを含む溶液を含浸して更に乾燥し、焼成することを特徴とする合成ガスから炭化水素を製造する触媒の製造方法。
【００１７】
（５）  前記（１）〜（３）のいずれかに記載の触媒を製造する方法であって、Ｆｅ、Ｍｇ及びＣａのイオンを含有する溶液から沈殿法により生成した化合物をろ過及び洗浄処理後の化合物とＣｕ及びＫのイオンを含む溶液を混合した混合物をスラリー化した液に、シリカゾル、アルミナゾルの少なくともいずれか一つを添加後、噴霧法により球状に成形することを特徴とする合成ガスから炭化水素を製造する触媒の製造方法。
【００１８】
（６）  前記沈殿法において、沈殿時の溶液のｐＨを７〜９、温度を５０〜８０℃に維持することを特徴とする前記（４）又は（５）記載の合成ガスから炭化水素を製造する触媒の製造方法。
【００１９】
（７）  前記（１）〜（３）のいずれかに記載の触媒に合成ガスを接触させて、合成ガスから炭化水素を製造する方法。
【発明の効果】
【００２０】
本発明によれば、高い液状炭化水素の生産性など高活性で且つＣＯ２選択率（生成量）の低い優れた触媒活性を有するＦＴ合成用触媒が製造でき、該触媒に合成ガスを接触させて高効率に合成ガスから液状炭化水素を製造することができる。
【発明を実施するための最良の形態】
【００２１】
以下、本発明を更に詳述する。
【００２２】
本発明者らは、触媒を構成する構成元素、組成に着目して最適化を図ることにより、液状炭化水素の高い生産性レベルは維持しながらＣＯ２選択率（生成量）の大幅な低減が可能であること、また、特定の製法を用いることで活性を損なわずに耐摩耗性の高い高強度の触媒を製造可能であることを見出し、本発明に至った。
【００２３】
すなわち、本発明の鉄系ＦＴ合成用触媒は、金属成分として鉄、マグネシウム、カルシウム、銅、カリウムからなる化合物である。本発明者らが鋭意検討した結果、主活性成分である鉄、従来から助触媒として有効とされている銅、カリウム以外の元素として、マグネシウム、カルシウムを含有することが、液状炭化水素の生産性という触媒活性を工業触媒より高いレベルに維持しながらＣＯ２選択率（生成量）を抑制することに対して極めて効果的であることを見出した。これは、マグネシウム、カルシウムが主に金属酸化物として存在して塩基性を示すため、ＦＴ合成反応中に生成するＣＯ２を表面に吸着しやすく、原料ガス中の水素と二次反応を起こしてＣＯ２が消費されることにより、ＣＯ２発生を抑制する機能を有するものと思われる。
【００２４】
また本発明のもう一つの鉄系ＦＴ合成用触媒は、金属成分として鉄、マグネシウム、カルシウム、銅、カリウムからなる化合物にシリカ、アルミナから選ばれる少なくとも１種類の酸化物を含む化合物である。ここで、シリカ、アルミナの各酸化物は、これまで触媒担体として触媒反応場に利用されることが多い。しかしながら、本発明者らが鋭意検討した結果、シリカ、アルミナの各酸化物を含有することにより、さらに高い反応速度でＦＴ合成反応が進行することを見出した。これは、シリカ、アルミナの各酸化物単独若しくは両方を上記化合物に含有することにより、シリカ、アルミナの各酸化物が鉄、マグネシウム、カルシウム、銅、カリウムを含む化合物の結晶相を細かく分断して、化合物固相中で高度に分散させること等により、各結晶相から表面に析出する活性種の鉄が高度な分散状態になることで発現できるようになったものと推察される。
【００２５】
なお、本発明のいずれのＦＴ合成用触媒も、主活性成分である鉄は反応前においては主に酸化鉄として存在するが、一定温度の加温下、合成ガスを流通して活性化処理することによりその一部が微結晶の鉄カーバイドに変化し、触媒機能を発揮するようになると考えられる。
【００２６】
さらに、本発明の触媒は、化合物中の鉄の含有量が１〜９５質量％であることを特徴とする酸化物、炭酸化合物、硝酸化合物、硫酸化合物のいずれか、またはこれらの化合物の混合物である。ここで鉄の含有量が全量に対して１質量％未満の場合には、触媒活性が十分でなく、また含有量が９５質量％を超える場合には助触媒として加える他の金属成分の機能が十分発揮できず、ＣＯ２発生量を抑制する高活性な触媒活性が十分に得られないという問題がある。また、上記化合物中の鉄の含有量は好ましくは５〜９０質量％、さらに好ましくは１０〜８０質量％である。そして、本発明の触媒は、化合物中のマグネシウムの含有量が１〜９０質量％であることを特徴とする。ここでマグネシウムの含有量が１質量％未満の場合には、マグネシウムが酸化物として塩基性を示すことにより発揮されるＣＯ２発生量抑制の機能が十分でないため好ましくない。またマグネシウムの含有量が９０質量％を超える場合には触媒活性種の鉄の含有量が少なくなるため、触媒活性が十分でない。さらに、本発明の触媒は、化合物中のカルシウムの含有量が１〜９０質量％であることを特徴とする。ここでカルシウムの含有量が１質量％未満の場合には、マグネシウムと同様に、カルシウムが酸化物として塩基性を示すことにより発揮されるＣＯ２発生量抑制の機能が十分でないため好ましくない。またカルシウムの含有量が９０質量％を超える場合には触媒活性種の鉄の含有量が少なくなるため、触媒活性が十分でない。加えて、本発明の触媒は、化合物中の銅の含有量が０．０１〜１０質量％であることを特徴とする。ここで銅の含有量が０．０１質量％未満の場合には、化合物中で主に酸化物の状態で存在する鉄を合成ガス雰囲気下で金属鉄または鉄カーバイドへ還元するのを促進するという助触媒としての機能が十分発揮できず、触媒活性が高くならないため好ましくない。また銅の含有量が１０質量％を超える場合には触媒活性種の鉄の含有量がその分少なくなるため、触媒活性が低下してしまう。そして、本発明の触媒は、化合物中のカリウムの含有量が０．０１〜１０質量％であることを特徴とする。ここでカリウムの含有量が０．０１質量％未満の場合には、銅と同様に、化合物中で主に酸化物の状態で存在する鉄を合成ガス雰囲気下で金属鉄または鉄カーバイドへ還元するのを促進するという助触媒としての機能が十分発揮できず、触媒活性が高くならないため好ましくない。またカリウムの含有量が１０質量％を超える場合には触媒活性種の鉄の含有量がその分少なくなるため、触媒活性が低下してしまう。
【００２７】
また本発明の触媒は、粉体または成型体であって、粒子径範囲としては平均粒径で１０μｍ〜１ｍｍとなるように篩い分けするのが好ましい。平均粒径が１０μｍ以下となった場合には、触媒と生成物との固液分離操作の効率が大きく低下する恐れがある。一方、平均粒径が１ｍｍを超える場合には、表面積が小さくなり触媒活性が十分発揮できないため好ましくない。そして、本発明の触媒は、その比表面積が１０〜５００ｍ２／ｇとなるよう製造されたものである。一般的に、良好な触媒活性を発現させるためには、触媒の比表面積は大きいほど有利である。しかし、比表面積が５００ｍ２／ｇより大きくなると、触媒強度の低下を招くため好ましくない。また、比表面積が１０ｍ２／ｇより小さくなると、活性金属の反応への寄与効率が低下するため、十分な触媒活性が得られない恐れがある。そして、さらに好ましくは２０〜４００ｍ２／ｇである。尚、ここでの比表面積は、窒素ガスの吸脱着によるＢＥＴ法で求めた測定値である。
【００２８】
一方、本発明のＦＴ合成用触媒の製造方法についても本発明者らが鋭意検討した結果、上記要件を満足する製造方法であって、鉄、マグネシウム、カルシウムのイオンを含有する溶液から沈殿法により生成した化合物をろ過、洗浄したものへ銅及びカリウムを含む溶液を混合し、銅及びカリウムを前記化合物表面へ付着させるものである。尚、ここで言う沈殿法とは、目的成分イオンを含む溶液へ沈殿剤を用いてｐＨを制御し、溶解度積に達するよう調整することにより水酸化物等の状態で目的成分を含む化合物を形成させるものである。
【００２９】
ここで沈殿により得られた化合物をろ過して、更に洗浄するのは、沈殿液中に存在する沈殿剤成分や鉄、マグネシウム、カルシウムのイオンを溶液にする際に用いた各原料化合物中のアニオン成分を除去するためである。
【００３０】
またここで沈殿法により生成した化合物をろ過、洗浄したものの表面へ銅及びカリウムのイオンを含む溶液を付着するのは、沈殿工程において前述したような極めて少量の銅及びカリウムを沈殿物内部に取り込まれることなく沈殿物表面へ確実に担持させるためである。尚、ここでいう付着とは、鉄、マグネシウム、カルシウムを含有する溶液からの沈殿物を水分の含んだスラリー又はケーキの状態で銅及びカリウムのイオンを含む溶液と物理的に混合し、加温下で攪拌しながら水分を蒸発させる、あるいは、前記沈殿物を乾燥、焼成の少なくともいずれかを行った後、篩い分けにより整粒した粉体または必要に応じて圧縮成型器等により成型した成型体を、銅及びカリウムのイオンを含む溶液に浸し、加温下で水分を蒸発させることにより、金属成分が鉄、マグネシウム、カルシウムからなる化合物に銅及びカリウムを担持することを意味する。
【００３１】
最終的には、ここで得られた化合物をＦＴ合成反応の反応温度以上の温度で焼成するが、その焼成温度は２００〜１２００℃の範囲であるのが好ましい。焼成温度が２００℃未満の場合には、温度が低すぎて焼結が進まず、高い触媒活性が得られないため好ましくない。一方、焼成温度が１２００℃を超える場合には、焼結が進みすぎて得られた化合物の表面積が小さくなり、高い触媒活性を得ることができないため好ましくない。尚、本製造方法において出発原料として用いる鉄、マグネシウム、カルシウム、銅、カリウムの各化合物は、各金属成分がイオンとして水溶液化できるものであれば特に限定されるものではなく、例えば、硝酸化物、水酸化物、炭酸化物、硫酸化物、ハロゲン化物等の無機化合物や酢酸化物等の有機化合物が好適に用いられる。
【００３２】
また上記沈殿工程において、沈殿時のｐＨ、温度は、形成される沈殿物の細孔構造、結晶サイズ等に大きな影響を与えるため、各条件を制御、保持することにより均一な化合物を形成することが可能になることから、沈殿液のｐＨを６〜１０、温度を室温〜９０℃の範囲に制御するのが好ましく、また溶液のｐＨが７〜９、温度が５０〜８０℃の範囲がより好ましい。ｐＨが９より大きい条件下で沈殿させる場合には、沈殿剤の種類にも依存するが、錯体化合物を形成して溶解性が増し、沈殿物が生成しにくいため好ましくない。また、ｐＨが７より小さい場合には目的成分の水への溶解度が高く沈殿が起こりにくい。さらに温度については、５０℃より低い場合には鉄、マグネシウム、カルシウムの各出発原料を高濃度に溶解させることが困難になる恐れがある。また８０℃より高い場合には、逆に溶解度が高くなって沈殿を起こしにくく収率が低下する恐れがある。ここで沈殿剤としては、炭酸ナトリウム水溶液、アンモニア水などが好適に用いられるが、特にこれに限定されるものではない。
【００３３】
さらに、本発明者らが鋭意検討した結果、触媒の反応中の粉化を防ぐ強度の高い触媒を製造する方法として、前記沈殿法で製造した化合物を含む溶液にシリカゾル、アルミナゾルの少なくともいずれかを添加した後、噴霧法により球状に成形するものである。成形後、成形物に未だ水分が含まれている場合や、ＦＴ合成に使用するまでに搬送の途中等で水分が含まれてしまった場合等は、事前に平衡含水率程度まで乾燥することが好ましい。また、より好ましくは、ＦＴ合成反応を行う前迄に成形物を焼成することである。焼成温度は上述したようにＦＴ合成反応温度以上で２００〜１２００℃の範囲が好ましい。ここで添加するシリカゾル、アルミナゾルの少なくともいずれかは、沈殿物粒子同士を結合し、球形に成形するバインダーの役割を果たすと共に、焼成後にそれぞれシリカ、アルミナに変化して前述したＦＴ合成反応の促進効果を担う。最終的に成形した粉体を焼成した後の化合物には、加えたシリカゾル、アルミナゾルはそれぞれシリカ、アルミナとなって存在するが、成形時に沈殿法で製造した化合物を含む溶液へシリカゾル、アルミナゾルを加える割合は、焼成後に最終的に得られる化合物中のシリカ、アルミナの少なくともいずれかの含有量が１〜９０質量％となるようにすることが好ましい。シリカゾル、アルミナゾルの少なくともいずれかの添加量が、焼成後の化合物のシリカ、アルミナの少なくともいずれかの含有量で１質量％未満となる場合には、添加効果がほとんど見られず好ましくない。また、シリカゾル、アルミナゾルの少なくともいずれかの添加量が、焼成後の化合物中のシリカ、アルミナの少なくともいずれかの含有量で９０質量％を超えるような場合には、触媒活性種の鉄の含有量が少なくなるため、触媒活性が十分得られず好ましくない。
【００３４】
次に、本発明の鉄系ＦＴ合成用触媒を用いたＦＴ合成反応について述べる。すなわち、前記した金属成分として鉄、マグネシウム、カルシウム、銅、カリウムからなる化合物またはこの化合物にシリカ、アルミナの少なくともいずれかを含む化合物を触媒として用い、これに合成ガスを接触させて、合成ガスから炭化水素を製造するものである。すなわち、反応槽に触媒を充填して合成ガスを流通することであり、反応槽の形式としては固定床、噴流床、流動床、スラリー床のいずれも好適に用いることができる。ここで合成ガスとは水素と一酸化炭素の合計が全体の５０体積％以上であるガスを指し、本発明の鉄系ＦＴ合成用触媒に対しては水素と一酸化炭素のモル比（水素／一酸化炭素）が０．５〜４．０の範囲であることが望ましい。この水素と一酸化炭素のモル比が０．５未満の場合には、原料ガス中の水素の存在量が少な過ぎるため、一酸化炭素の水素化反応（ＦＴ合成反応）が進みにくく、液状炭化水素の生産性が高くならないため好ましくない。またこの水素と一酸化炭素のモル比が４．０を超える場合には、原料ガス中の一酸化炭素の存在量が少な過ぎるため、触媒活性に関わらず液状炭化水素の生産性が高くならないことから好ましくない。
【実施例】
【００３５】
以下、実施例により本発明をさらに詳細に説明するが、本発明はこれら実施例に限定されない。
【００３６】
（実施例１）
硝酸鉄１３．１ｇと硝酸マグネシウム２５．０ｇと硝酸カルシウム２．３ｇを精秤し、３００ｃｃの水へ加えて加温下で混合水溶液を調製し、溶液を攪拌機で攪拌させた状態で、沈殿液の温度を６０℃、ｐＨを８に維持するようアンモニア水溶液を徐々に加えて沈殿物を形成した。その後、６０℃で保持したまま１時間攪拌を続けて熟成を行った後、室温で２時間静置し、沈殿物をろ過、洗浄した。その沈殿物（化合物）に対して硝酸銅０．０８ｇと硝酸カリウム０．３３ｇを精秤し、１０ｃｃの水へ加えて調製した混合水溶液を添加して十分混合した。そこで得られたスラリーを１２０℃で１２時間乾燥後、空気中４００℃にて４時間焼成を行い、モル比で１００Ｆｅ／３００Ｍｇ／３０Ｃａ／１Ｃｕ／１０Ｋの化合物（主に酸化物）を得た。
【００３７】
この化合物粉末を、圧縮成形器で６００ｋｇ／ｃｍ２でプレスした後、十分に粉砕して、２２〜４２メッシュ（３５５〜７１０μｍ）に整粒することにより、触媒を調製した。本調製品の比表面積は１２８ｍ２／ｇであった。
【００３８】
このようにして調製した触媒０．５ｇを用い、溶媒として３０ｍＬのＦＴワックス（ＦＴ−１００：日本精鑞製）と共に内容積１００ｍＬのオートクレーブへ仕込んだ後、２７０℃、０．１ＭＰａ（絶対圧）の条件下、撹拌子を８００ｍｉｎ−１で回転させながら、合成ガス（水素６７％、一酸化炭素３３％、Ｈ２／ＣＯ＝２）を１００ｍｌ／ｍｉｎで１ｈ流通させて触媒を活性化処理して触媒表面上に鉄カーバイドを形成させた後、オートクレーブ内の圧力を２．０ＭＰａ−Ｇ（ゲージ圧）に昇圧し、上記合成ガスをＷ（触媒質量）／Ｆ（合成ガス流速）＝２．５（ｇ・ｈ／ｍｏｌ）の条件に整定してＦＴ合成反応を行った。触媒のパフォーマンスは、ＣＯ転化率、ＣＨ４選択率、ＣＯ２選択率、Ｃ５＋の液状炭化水素生産性で判断し、それらは出口ガス中の各成分の濃度より、以下の式により算出した。
【００３９】
【数１】
2006263614.tif 000002
【００４０】
このような条件下でＦＴ合成反応を行ったところ、表１に示すような結果が得られ、ＣＯ２選択率が低く且つ高活性な性能を発揮することが確認された。
【００４１】
（実施例２）
最終的に得られる生成物のモル比が１００Ｆｅ／３００Ｍｇ／３０Ｃａ／１Ｃｕ／２０Ｋとなるほかは実施例１と同様にして化合物を調製した。本調製品の比表面積は１４７ｍ２／ｇであった。本化合物を用いてＦＴ合成反応を行ったところ、表１に示すような結果が得られ、ＣＯ２選択率が低く且つ高活性な性能を発揮することが確認された。
【００４２】
（実施例３）
最終的に得られる生成物のモル比が１００Ｆｅ／３０Ｍｇ／３０Ｃａ／１Ｃｕ／１０Ｋとなるほかは実施例１と同様にして化合物を調製した。本調製品の比表面積は１６５ｍ２／ｇであった。本化合物を用いてＦＴ合成反応を行ったところ、表１に示すような結果が得られ、ＣＯ２選択率が低く且つ高活性な性能を発揮することが確認された。
【００４３】
（実施例４）
沈殿工程において、温度を５０℃、ｐＨを７とするほかは実施例１と同様にして化合物を調製した。本調製品の比表面積は２８０ｍ２／ｇであった。本化合物を用いてＦＴ合成反応を行ったところ、表１に示すような結果が得られ、ＣＯ２選択率が低く且つ高活性な性能を発揮することが確認された。
【００４４】
（実施例５）
沈殿工程において、温度を８０℃、ｐＨを９とするほかは実施例１と同様にして化合物を調製した。本調製品の比表面積は５６ｍ２／ｇであった。本化合物を用いてＦＴ合成反応を行ったところ、表１に示すような結果が得られ、ＣＯ２選択率が低く且つ高活性な性能を発揮することが確認された。
【００４５】
（実施例６）
実施例１と同様にして沈殿、ろ過、洗浄して得られた１００Ｆｅ／３００Ｍｇ／３０Ｃａの沈殿物（化合物）を１２０℃で１２時間乾燥、引き続いて空気中５００℃で６時間焼成して調製し、この化合物粉末を、圧縮成形器で６００ｋｇ／ｃｍ２でプレスした後、十分に粉砕して、２２〜４２メッシュ（３５５〜７１０μｍ）に整粒した粉末へ、硝酸銅０．０８ｇと硝酸カリウム０．３３ｇを精秤し、１０ｃｃの水へ加えて調製した混合水溶液を添加し、１２０℃で６時間乾燥し、空気中４００℃で４時間焼成を行い、モル比で１００Ｆｅ／３００Ｍｇ／３０Ｃａ／１Ｃｕ／１０Ｋの化合物（主に酸化物）を得た。本調製品の比表面積は６４ｍ２／ｇであった。本化合物を用いてＦＴ合成反応を行ったところ、表１に示すような結果が得られ、ＣＯ２選択率が低く且つ高活性な性能を発揮することが確認された。
【００４６】
（実施例７）
実施例１と同様にして１００Ｆｅ／３００Ｍｇ／３０Ｃａ／１Ｃｕ／１０Ｋとなるように調製したスラリーへ、シリカゾルを焼成後の触媒中のＳｉＯ２が２０質量％の割合になるように添加し、スラリーを調製した。その後、平均粒径が約５０μｍの球形になるような条件で噴霧乾燥を行い、そこで得られた粉末を空気中４００℃で４時間焼成を行った。本調製品の比表面積は３６０ｍ２／ｇであった。本化合物を用いてＦＴ合成反応を行ったところ、表１に示すような結果が得られ、ＣＯ２選択率が低く且つ高活性な性能を発揮することが確認された。本調製品に関し、反応前及び反応を５００時間行った後の触媒を回収して粒度分布を測定したところ、２０μｍ以下の粒子の占める質量割合は、反応前が０．３１％、５００時間反応後が０．３６％とほぼ同一であり、本調製品は反応中で破壊あるいは粉化する程度が極めて小さかった。
【００４７】
（比較例１）
工業触媒（１００Ｆｅ／５Ｃｕ／４．２Ｋ／２５ＳｉＯ２）相当品を以下のように調製した。すなわち、硝酸鉄、硝酸銅、テトラエトキシシランを各金属元素のモル比が１００：５：２５となるように精秤して、加温下で混合溶液を調製し、溶液を攪拌機で攪拌させた状態で、水溶液の温度を６０℃、ｐＨを８に維持するようアンモニア水溶液を徐々に加えて沈殿物を形成した。その後、６０℃で保持したまま１時間攪拌を続けて熟成を行った後、室温で２時間静置した後、沈殿物をろ過した。その沈殿物に対して硝酸カリウム水溶液を混合した。そこで得られたスラリーを１２０℃で１２時間乾燥後、空気中４００℃にて４時間焼成を行い、上記モル比を有する化合物を得た。この化合物粉末を、圧縮成形器で６００ｋｇ／ｃｍ２でプレスした後、十分に粉砕して、２２〜４２メッシュ（３５５〜７１０μｍ）に整粒することにより、触媒を調製した。本化合物を用いて実施例１と同様にＦＴ合成反応を行ったところ、表１に示すような結果が得られ、ＣＯ２選択率が高くＣ５＋の液状炭化水素生産性が低い性能にとどまることが確認された。
【００４８】
（比較例２）
開発中の高活性触媒のうち、非特許文献４で示されている開発触媒（１００Ｆｅ／１．４Ｋ／４．６Ｓｉ）相当品を以下のように調製した。すなわち、硝酸鉄、テトラエトキシシランを各金属元素のモル比が１００：４．６となるように精秤して、加温下で混合溶液を調製し、溶液を攪拌機で攪拌させた状態で、水溶液の温度を６０℃、ｐＨを８に維持するようアンモニア水溶液を徐々に加えて沈殿物を形成した。その後、６０℃で保持したまま１時間攪拌を続けて熟成を行った後、室温で２時間静置した後、沈殿物をろ過した。その沈殿物に対して硝酸カリウム水溶液を混合した。そこで得られたスラリーを１２０℃で１２時間乾燥後、空気中４００℃にて４時間焼成を行い、上記モル比を有する化合物を得た。この化合物粉末を、圧縮成形器で６００ｋｇ／ｃｍ２でプレスした後、十分に粉砕して、２２〜４２メッシュ（３５５〜７１０μｍ）に整粒することにより、触媒を調製した。本化合物を用いて実施例１と同様にＦＴ合成反応を行ったところ、表１に示すような結果が得られ、Ｃ５＋の液状炭化水素生産性は工業触媒を大きく凌ぐ性能である一方ＣＯ２選択率が非常に大きくなってしまうことが確認された。
【００４９】
【表１】
2006263614.tif 000003